【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  発光物質を添加されている透明なエポキシ注型樹脂を基材とし、紫外線、青色光及び／又は緑色光を放出するＬＥＤチップ（１）を備えたエレクトロルミネッセンス素子のための注型材料（５）において、透明なエポキシ注型樹脂内に、一般式
Ａ3Ｂ5Ｘ12：Ｍ
（但し、
ＡはＹ，Ｇｄ，Ｌｕを、
ＢはＡｌ，Ｇａを、
ＸはＯを、
ＭはＣｅ3+、Ｔｂ3+、Ｅｕ3+、Ｃｒ3+、Ｎｄ3+又はＥｒ3+を表す）を持つ蛍光物質の群から成る発光物質顔料（６）を備えた無機の発光物質顔料粉末が分散しており、注型材料の鉄含有量は２０ｐｐｍ以下であることを特徴とする注型材料。
【請求項２】  発光物質を添加されている透明なエポキシ注型樹脂を基材とし、紫外線、青色光及び／又は緑色光を放出するＬＥＤチップ（１）を備えたエレクトロルミネッセンス素子のための注型材料（５）において、透明なエポキシ注型樹脂内に、セリウムをドープしたガーネットの群から成る発光物質顔料（６）を備えた無機の発光物質顔料粉末が分散しており、注型材料の鉄含有量は２０ｐｐｍ以下であることを特徴とする注型材料。
【請求項３】  発光物質を添加されている透明なエポキシ注型樹脂を基材とし、紫外線、青色光及び／又は緑色光を放出するＬＥＤチップ（１）を備えたエレクトロルミネッセンス素子のための注型材料（５）において、透明なエポキシ注型樹脂内で、混合色光を作るために、希土類をドープしたチオガレート又は希土類をドープしたアルミン酸塩又は希土類をドープしたオルトケイ酸塩を少なくとも１つ有する発光物質顔料粉末（６）が使用され、この発光物質顔料粉末が透明なエポキシ注型樹脂内に分散しており、注型材料の鉄含有量は２０ｐｐｍ以下であることを特徴とする注型材料。
【請求項４】  発光物質顔料粉末（６）として、ＣａＧａ2Ｓ4：Ｃｅ3+，ＳｒＧａ2Ｓ4：Ｃｅ3+，ＭＡｌＯ3：Ｃｅ3+，ＭＡｌＯ3：Ｃｅ3+及び／又はＭ2ＳｉＯ5：Ｃｅ3+（但し、ＭはＹ，Ｓｃ，Ｌａを表す）が使用されることを特徴とする請求項３記載の注型材料。
【請求項５】  発光物質顔料（６）が球状或いは鱗状であることを特徴とする請求項１乃至４の１つに記載の注型材料。
【請求項６】  発光物質顔料が≦２０μｍの粒子の大きさおよび≦５μｍのｄ50値を持っていることを特徴とする請求項１乃至５の１つに記載の注型材料。
【請求項７】  ｄ50値が１〜２μｍであることを特徴とする請求項６記載の注型材料。
【請求項８】  注型材料（５）が次により構成されていることを特徴とする請求項１乃至７の１つに記載の注型材料。
ａ）エポキシ注型樹脂≧６０重量％
ｂ）発光物質顔料＞０かつ≦２５重量％
ｃ）揺変性剤＞０かつ≦１０重量％
ｄ）鉱物性散乱剤＞０かつ≦１０重量％
ｅ）加工補助剤＞０かつ≦３重量％
ｆ）疏水性剤＞０かつ≦３重量％
ｇ）結合剤＞０かつ≦２重量％
【請求項９】  発光物質顔料としてＹＡＧ：Ｃｅ粒子が使用されていることを特徴とする請求項１記載の注型材料。
【請求項１０】  発光物質顔料（６）がシリコーン被膜を備えていることを特徴とする請求項１乃至９の１つに記載の注型材料。
【請求項１１】  注型材料が光を散乱する粒子を有することを特徴とする請求項１乃至１０の１つに記載の注型材料。
【請求項１２】  注型材料が鉱物性分散剤を有することを特徴とする請求項１１記載の注型材料。
【請求項１３】  鉱物性分散剤がＣａＦ2、ＴｉＯ2、ＳｉＯ2、ＣａＣＯ3又はＢａＳＯ4を有することを特徴とする請求項１２記載の注型材料。
【請求項１４】  発光物質顔料粉末が５ｐｐｍ以下の鉄含有量を有することを特徴とする請求項１乃至１３の１つに記載の注型材料。
【請求項１５】  注型材料が発熱性ケイ酸を揺変性剤として有することを特徴とする請求項１乃至１４の１つに記載の注型材料。
【請求項１６】  注型材料が機能的なアルコキシシロキサンを結合剤として有することを特徴とする請求項１乃至１５の１つに記載の注型材料。
【請求項１７】  発光物質顔料粉末がエポキシ注型樹脂と混ぜられる前に≧２００℃の温度で熱処理されることを特徴とする請求項１乃至１６の１つに記載の注型材料の製造方法。
【請求項１８】  発光物質顔料粉末がエポキシ注型樹脂と混ぜられる前に高温沸騰しているアルコールに浸され、次いで乾燥されることを特徴とする請求項１乃至１７の１つに記載の注型材料の製造方法。
【請求項１９】  発光物質顔料粉末に、エポキシ注型樹脂と混ぜられる前に疏水性シリコーンワックスが付加されていることを特徴とする請求項１７又は１８に記載の方法。
【請求項２０】  発光物質顔料粉末がアルコール、グリコールエーテル及びシリコーンでもってエポキシ注型樹脂において高温で表面改質されることを特徴とする請求項１７乃至１９の１つに記載の方法。
【請求項２１】  動作中に電磁放射線を放出する半導体素体（１）を備えた請求項１乃至１６の１つに記載の注型材料を有する発光素子において、半導体素体（１）が半導体素子の動作中に紫外線、青色及び／又は緑色スペクトル範囲の電磁放射線を放出するのに適している半導体層列（７）を有し、発光物質顔料が紫外線、青色及び／又は緑色スペクトル範囲から出る電磁放射線の一部をより大きな波長の放射線に変換し、半導体素子がこのより大きな波長の放射線と紫外線、青色及び／又は緑色スペクトル範囲の放射線とから成る混合放射線を放出することを特徴とする発光素子。
【請求項２２】  注型材料が半導体素体（１）の少なくとも一部を包囲していることを特徴とする請求項２１記載の発光素子。
【請求項２３】  半導体素体（１）から放出された放射線が４２０ｎｍ〜４６０ｎｍの波長においてルミネセンス強度の最大を示すことを特徴とする請求項２１又は２２記載の発光素子。
【請求項２４】  放射線を放出する半導体素体がＧａxＩｎ1-xＮ又はＧａxＡｌ1-xＮを基材とする活性半導体層或いは層列を有することを特徴とする請求項２１乃至２３の１つに記載の発光素子。
【請求項２５】  半導体素体（１）が基本容器（８）の空所（９）内に配置され、この空所（９）が少なくとも部分的に注型材料（５）で満たされていることを特徴とする請求項２１乃至２４の１つに記載の発光素子。
【請求項２６】  異なる波長で放出する複数の種々の発光物質粒子が注型材料内に分散していることを特徴とする請求項２１乃至２５の１つに記載の発光素子。
【手続補正２】
【補正対象書類名】明細書
【補正対象項目名】０００７
【補正方法】変更
【補正の内容】
【０００７】
【課題を解決するための手段】
注型材料に関する課題は、本発明によれば、透明なエポキシ注型樹脂内に、一般式Ａ3Ｂ5Ｘ12：Ｍ（但し、ＡはＹ，Ｇｄ，Ｌｕを、ＢはＡｌ，Ｇａを、ＸはＯを、ＭはＣｅ3+、Ｔｂ3+、Ｅｕ3+、Ｃｒ3+、Ｎｄ3+又はＥｒ3+を表す）を持つ蛍光物質の群から成る発光物質顔料を備えた無機の発光物質顔料粉末が分散しており、発光物質顔料粉末が≦５ｐｐｍの鉄含有量を有することによって解決される。
注型材料に関する課題は、本発明によれば、透明なエポキシ注型樹脂内に、セリウムをドープしたガーネット（ざくろ石）の群からなる発光物質顔料を備えた無機の発光物質粉末が分散しており、発光物質顔料粉末が≦５ｐｐｍの鉄含有量を有することによって解決される。
注型材料に関する課題は、本発明によれば、透明なエポキシ注型樹脂内で、混合色光を作るために、希土類をドープしたチオガレート又は希土類をドープしたアルミン酸塩又は希土類をドープしたオルトケイ酸塩を少なくとも１つ有する発光物質顔料粉末が使用され、この発光物質顔料粉末が透明なエポキシ注型樹脂内に分散しており、発光物質顔料粉末が≦５ｐｐｍの鉄含有量を有することによっても解決される。
注型材料の製造方法に関する課題は、本発明によれば、発光物質顔料粉末がエポキシ注型樹脂と混ぜられる前に≧２００℃の温度で熱処理されることによって解決される。
発光素子に関する課題は、本発明によれば、半導体素体が半導体素子の動作中に紫外線、青色及び／又は緑色スペクトル範囲の電磁放射線を放出するのに適している半導体層列を有し、発光物質顔料が紫外線、青色及び／又は緑色スペクトル範囲から出る電磁放射線の一部をより大きな波長の放射線に変換し、半導体素子がこのより大きな波長の放射線と紫外線、青色及び／又は緑色スペクトル範囲からなる放射線とから成る混合放射線、特に混合色光を放出することによって解決される。
【手続補正３】
【補正対象書類名】明細書
【補正対象項目名】００１６
【補正方法】変更
【補正の内容】
【００１６】
結合剤、例えば機能的なアルコキシシロキサンは顔料と注型材料の硬化状態におけるエポキシ樹脂との間の接着性を改善する。これによりエポキシ樹脂と顔料との間の境界面が例えば温度変動の場合に剥離することがない。エポキシ樹脂と顔料との間に空隙があると素子における光損失を招くことになる。
【手続補正４】
【補正対象書類名】明細書
【補正対象項目名】００２８
【補正方法】変更
【補正の内容】
【００２８】
混合色光を作るためには、さらに特に、希土類をドープしたチオガレート、例えばＣａＧａ2Ｓ4：Ｃｅ3+やＳｒＧａ2Ｓ4：Ｃｅ3+が適している。同様にこのために希土類をドープしたアルミン酸塩、例えばＹＡｌＯ3：Ｃｅ3+、ＹＧａＯ3：Ｃｅ3+、Ｙ（Ａｌ，Ｇａ）Ｏ3：Ｃｅ3+、及び希土類をドープしたオルトケイ酸塩Ｍ2ＳｉＯ5：Ｃｅ3+（ＭはＹ又はＳｃを表す）、例えばＹ2ＳｉＯ5：Ｃｅ3+が用いられる。全てのイットリウム化合物においてイットリウムは原則としてスカンジウム或いはランタンによって置換することもできる。